(57)【要約】  本発明の課題は、階調特性の優れた発光パターンを有する有機エレクトロルミネッセンス素子の製造方法を提供することができる。  本発明の発光パターンを有する有機エレクトロルミネッセンス素子の製造方法は、少なくとも一対の電極間に一つ又は複数の有機機能層を備えた有機エレクトロルミネッセンス素子に光照射して形成する発光パターンを有する有機エレクトロルミネッセンス素子の製造方法であって、パターン化する画像について、あらかじめ作成した、ハイライト部とシャドウ部と直線部とからなり、かつハイライト部とシャドウ部とに直線部の階調の傾きより低い軟調な部分を有する調子再現曲線に基づき光照射量を変化させて、当該光照射量に対応した発光輝度による階調を有する発光パターンを形成することを特徴とする。
2014181770.tif 000002
【特許請求の範囲】
【請求項１】
少なくとも一対の電極間に一つ又は複数の有機機能層を備えた有機エレクトロルミネッセンス素子に光照射して形成する発光パターンを有する有機エレクトロルミネッセンス素子の製造方法であって、
パターン化する画像について、あらかじめ作成した、ハイライト部とシャドウ部と直線部とからなり、かつハイライト部とシャドウ部とに直線部の階調の傾きより低い軟調な部分を有する調子再現曲線に基づき光照射量を変化させて、当該光照射量に対応した発光輝度による階調を有する発光パターンを形成することを特徴とする発光パターンを有する有機エレクトロルミネッセンス素子の製造方法。
【請求項２】
前記調子再現曲線の前記直線部の階調の傾きが、０．６〜２．０の範囲内であることを特徴とする請求項１に記載の発光パターンを有する有機エレクトロルミネッセンス素子の製造方法。
【請求項３】
前記発光パターンを有する有機エレクトロルミネッセンス素子の最高発光輝度と最低輝度の比の値が、１０以上であることを特徴とする請求項１又は請求項２に記載の発光パターンを有する有機エレクトロルミネッセンス素子の製造方法。
【請求項４】
前記調子再現曲線における前記ハイライト部の軟調部分が、発光パターンを有する有機エレクトロルミネッセンス素子の最高発光輝度から、発光輝度の常用対数（ｌｏｇ（発光輝度））単位で、少なくとも−０．２０の範囲内であり、かつ前記シャドウ部の軟調部分が、光パターンを有する有機エレクトロルミネッセンス素子の最低輝度から、発光輝度の常用対数（ｌｏｇ（発光輝度））単位で、少なくとも＋０．２０の範囲内であることを特徴とする請求項１から請求項３までのいずれか一項に記載の発光パターンを有する有機エレクトロルミネッセンス素子の製造方法。
【請求項５】
前記光照射して形成する発光パターンが、紫外線を含む光を照射して形成する発光パターンであることを特徴とする請求項１から請求項４までのいずれか一項に記載の発光パターンを有する有機エレクトロルミネッセンス素子の製造方法。
【発明の詳細な説明】
【技術分野】
【０００１】
本発明は、階調特性の優れた発光パターンを有する有機エレクトロルミネッセンス素子の製造方法に関する。
【背景技術】
【０００２】
現在、薄型の発光材料として有機発光素子が注目されている。【０００３】
有機材料のエレクトロルミネッセンス（Ｅｌｅｃｔｒｏ  Ｌｕｍｉｎｅｓｃｅｎｃｅ：ＥＬ）を利用した有機発光素子（以下「有機ＥＬ素子」ともいう。）は、数Ｖ〜数十Ｖ程度の低電圧で発光が可能な薄膜型の完全固体素子であり、高輝度、高発光効率、薄型、軽量といった多くの優れた特徴を有している。このため、各種ディスプレイのバックライト、看板や非常灯等の表示板、照明光源等の面発光体として近年注目されている。【０００４】
このような有機ＥＬ素子は、２枚の電極間に有機材料からなる発光層が配置された構成であり、発光層で生じた発光光は電極を透過して外部に取り出される。このため、２枚の電極のうちの少なくとも一方は透明電極として構成され、透明電極側から発光光が取り出される。また、有機ＥＬ素子は、低電力で高い輝度を得ることができ、視認性、応答速度、寿命、消費電力の点で優れている。【０００５】
ここで、このような有機ＥＬ素子において、ガラス基板上に積層された有機機能層に対して紫外線を照射し、当該照射部分を劣化させることで非発光領域を形成する発光パターンを有する有機ＥＬ素子の製造方法が提供されている（例えば、特許文献１及び特許文献２参照。）。【０００６】
また、有機ＥＬ素子に紫外線照射してパターン化する際、照射光量を変化させれば、多階調の発光輝度を有する発光パターンを形成が可能である。【０００７】
しかしながら、連続的に発光輝度が変化する自然画をパターン化する場合、元の画像とは異なる階調性を有する画像になることが多く、連続階調の自然画をパターン化すると不自然な画像となってしまい、好ましい画像を得ることは困難であった。
【先行技術文献】
【特許文献】
【０００８】
【特許文献１】特許第２７９３３７３号公報
【特許文献２】特開２０１２−２８３３５号公報
【発明の概要】
【発明が解決しようとする課題】
【０００９】
本発明は、上記問題・状況に鑑みてなされたものであり、その解決課題は、階調特性の優れた発光パターンを有する有機エレクトロルミネッセンス素子の製造方法を提供することである。
【課題を解決するための手段】
【００１０】
本発明者らは、上記課題を解決すべく、上記問題の原因等について検討する過程において、発光パターンを有する有機エレクトロルミネッセンス素子の発光パターンの階調特性が、ハイライト部やシャドウ部の階調再現の範囲が狭く、不自然な画像になっていることを見出し本発明に至った。【００１１】
すなわち、本発明に係る上記課題は、以下の手段により解決される。【００１２】
１．少なくとも一対の電極間に一つ又は複数の有機機能層を備えた有機エレクトロルミネッセンス素子に光照射して形成する発光パターンを有する有機エレクトロルミネッセンス素子の製造方法であって、
パターン化する画像について、あらかじめ作成した、ハイライト部とシャドウ部と直線部とからなり、かつハイライト部とシャドウ部とに直線部の階調の傾きより低い軟調な部分を有する調子再現曲線に基づき光照射量を変化させて、当該光照射量に対応した発光輝度による階調を有する発光パターンを形成することを特徴とする発光パターンを有する有機エレクトロルミネッセンス素子の製造方法。【００１３】
２．前記調子再現曲線の前記直線部の階調の傾きが、０．６〜２．０の範囲内であることを特徴とする第１項に記載の発光パターンを有する有機エレクトロルミネッセンス素子の製造方法。【００１４】
３．前記発光パターンを有する有機エレクトロルミネッセンス素子の最高発光輝度と最低輝度の比の値が、１０以上であることを特徴とする第１項又は第２項に記載の発光パターンを有する有機エレクトロルミネッセンス素子の製造方法。【００１５】
４．前記調子再現曲線における前記ハイライト部の軟調部分が、発光パターンを有する有機エレクトロルミネッセンス素子の最高発光輝度から、発光輝度の常用対数（ｌｏｇ（発光輝度））単位で、少なくとも−０．２０の範囲内であり、かつ前記シャドウ部の軟調部分が、光パターンを有する有機エレクトロルミネッセンス素子の最低輝度から、発光輝度の常用対数（ｌｏｇ（発光輝度））単位で、少なくとも＋０．２０の範囲内であることを特徴とする第１項から第３項までのいずれか一項に記載の発光パターンを有する有機エレクトロルミネッセンス素子光の製造方法。【００１６】
５．前記光照射して形成する発光パターンが、紫外線を含む光を照射して形成する発光パターンであることを特徴とする第１項から第４項までのいずれか一項に記載の有機エレクトロルミネッセンス素子の製造方法。
【発明の効果】
【００１７】
本発明の上記手段により、階調特性の優れた発光パターンを有する有機エレクトロルミネッセンス素子の製造方法を提供することができる。【００１８】
本発明の効果の発現機構ないし作用機構については、以下のように推察している。【００１９】
有機ＥＬ素子に紫外光などの光を照射して発光パターンを得ようとしても得られる画像はネガ像であり、ポジ像に単に変換しても光照射に対する有機ＥＬ素子の露光時の照度不軌特性及び有機ＥＬ素子の光応答特性等により、原画像の階調特性に対して、パターン化された画像の階調特性は、大きく異なる。さらに、有機ＥＬ素子の発光特性のコントラストは一般には低いため、制限されたコントラストの中で階調を再現させようとすると、特にハイライト部とシャドウ部の情報が失われてしまうことが多く不自然な階調の画像が得られていた。ハイライト部とシャドウ部とに直線部の階調の傾きより低い軟調な部分を持たせる製造方法により、ハイライト部との階調が失われ難く、階調特性の優れた画像を得ることができる。
【図面の簡単な説明】
【００２０】
【図１】ハイライト部とシャドウ部とに直線部の階調の傾きより低い軟調な部分を有する調子再現曲線の一例
【図２】有機ＥＬ素子の概略構成を示す断面図の一例
【発明を実施するための形態】
【００２１】
本発明の発光パターンを有する有機エレクトロルミネッセンス素子の製造方法は、少なくとも一対の電極間に一つ又は複数の有機機能層を備えた有機エレクトロルミネッセンス素子に光照射して形成する発光パターンを有する有機エレクトロルミネッセンス素子の製造方法であって、パターン化する画像について、あらかじめ作成した、ハイライト部とシャドウ部と直線部とからなり、かつハイライト部とシャドウ部とに直線部の階調の傾きより低い軟調な部分を有する調子再現曲線に基づき光照射量を変化させて、当該光照射量に対応した発光輝度による階調を有する発光パターンを形成することを特徴とする。この特徴は、請求項１から請求項５までの請求項に係る発明に共通する技術的特徴である。
【００２２】
本発明の実施態様としては、本発明の効果発現の観点から、前記調子再現曲線の前記直線部の階調の傾きが、０．６〜２．０の範囲内であることが好ましい。また、前記発光パターンを有する有機ＥＬ素子の最高発光輝度と最低輝度の比の値が、１０以上であることが好ましい。
【００２３】
さらに、本発明においては、調子再現曲線における前記ハイライト部の軟調部分が、発光パターンを有する有機エレクトロルミネッセンス素子の最高発光輝度から、発光輝度の常用対数（ｌｏｇ（発光輝度））単位で、少なくとも−０．２０の範囲内であり、かつ前記シャドウ部の軟調部分が、発光パターンを有する有機エレクトロルミネッセンス素子の最低輝度から、発光輝度の常用対数（ｌｏｇ（発光輝度））単位で、少なくとも＋０．２０の範囲内であることが好ましい。
【００２４】
また光照射して形成する発光パターンが、紫外線を含む光を照射して形成する発光パターンであることが好ましい。
【００２５】
なお、本発明における、発光輝度はコニカミノルタ社製２次元色彩輝度計ＣＡ−２０００などを用いることで測定することができ、コンラスト、階調の傾き（γともいう。）はその発光輝度から本発明記載の方法で算出できる。
【００２６】
以下、本発明とその構成要素、及び本発明を実施するための形態・態様について詳細な説明をする。なお、本願において、「〜」は、その前後に記載される数値を下限値及び上限値として含む意味で使用する。
【００２７】
《発光パターンを有する有機エレクトロルミネッセンス素子の製造方法》
本発明の発光パターンを有する有機エレクトロルミネッセンス素子の製造方法は、少なくとも一対の電極間に一つ又は複数の有機機能層を備えた有機エレクトロルミネッセンス素子に光照射して形成する発光パターンを有する有機エレクトロルミネッセンス素子の製造方法であって、
パターン化する画像について、あらかじめ作成した、ハイライト部とシャドウ部と直線部とからなり、かつハイライト部とシャドウ部とに直線部の階調の傾きより低い軟調な部分を有する調子再現曲線に基づき光照射量を変化させて、当該光照射量に対応した発光輝度による階調を有する発光パターンを形成することを特徴とする。
【００２８】
なお、ここでいう「パターン」とは、有機エレクトロルミネッセンス素子により表示される図案（図の柄や模様）、文字、画像等をいう。「パターン化」とは、これらのパターン表示機能を持たせることをいう。
【００２９】
「発光パターン」とは、有機エレクトロルミネッセンス素子が発光する際、所定の図案（図の柄や模様）、文字、画像等に基づいて、発光面の位置により発光強度（輝度）を変えて光を発光させるためにあらかじめ当該有機エレクトロルミネッセンス素子に形成（付与）される所定の図案（図の柄や模様）、文字、画像等を表示させる機能を有する発生源をいう。
【００３０】
本発明においては、風景や人物などの自然画だけでなく、中間階調を有するパターンに好ましく適用することができる。
【００３１】
《発光パターン》
発光パターンの形成は、光照射により行われるが、単に階調特性を有する画像を像用に有機ＥＬ素子に光照射して発光パターンを形成しても、光が照射された部分において有機ＥＬ素子の発光量が減少し、いわゆるネガ像（明暗が反転した画像）が得られる。ネガ像をポジ像にするため、単に画像の信号値の明暗を逆転したものを用いても好ましい画像は得られない。
【００３２】
さらに、有機ＥＬ素子に紫外光などの光を照射して、例えばデジタルカメラで撮影された画像をパターン化するとき、光照射に対する有機ＥＬ素子の露光時の照度不軌特性、有機ＥＬ素子の光応答特性、画像が記録された色空間の明暗の特性、及び上記したネガ像の生成等により、単にネガ像をポジ像に変換しても原画像とパターン化された画像の階調は異なっている。加えて有機ＥＬ素子の発光特性のコントラストは一般には低いため、制限されたコントラストの中で階調を再現させようとすると、特にハイライト部とシャドウ部の情報が失われてしまうことが多く、不自然な階調の画像が得られるものと推定された。
【００３３】
このハイライト部とシャドウ部に注目し、あらかじめ作成したハイライト部とシャドウ部とに直線部の階調の傾きより低い軟調な部分を有する調子再現曲線に基づき光照射量を変化させて、当該光照射量に対応した発光輝度による階調を有する発光パターンを形成することで自然な階調の画像が得られることが分かった。
【００３４】
（ハイライト部とシャドウ部とに直線部の階調の傾きより低い軟調な部分を有する調子再現曲線）
撮影された画像の信号値、例えばデジタルカメラで撮影されたＲＧＢのそれぞれ８ビットの画像の信号値から、例えばｓＲＧＢ（ｓｔａｎｄａｒｄ  ＲＧＢ）変換されて、ある輝度を有する階調をもったカラー画像が、ｓＲＧＢモニタ上に再現され、鑑賞することができる。
【００３５】
ここで画像の信号値とは、画像がデジタルカメラやスキャナーなどで撮影、記録された色空間におけるＲＧＢ値をいう。例えばデジタルカメラ等で用いられている色空間（例えばｓＲＧＢ及びＡｄｏｂｅ  ＲＧＢ）におけるＲＧＢ値を挙げることができる。
【００３６】
本発明では、パターン化しようとする信号値の持つ明るさと、その信号がパターン化されて発光する明るさとの関係を調子再現曲線という。明るさの単位は輝度で表すことが好ましい。具体的には、ある色空間における画像の信号値から導かれる三刺激値Ｙの常用対数（ｌｏｇ（Ｙ））と、パターン化された有機エレクトロルミネッセンス素子の発光輝度の常用対数（ｌｏｇ（発光輝度）、以下ｌｏｇ（Ｌｖ）ともいう。）の関係を示す曲線を調子再現曲線として用いることができる。本発明では、この調子再現曲線が、あらかじめ作成した、ハイライト部とシャドウ部と直線部とからなり、かつハイライト部とシャドウ部とに直線部の階調の傾きより低い軟調な部分を有する調子再現曲線であり、この調子再現曲線に基づき光照射量を変化させて、当該光照射量に対応した発光輝度による階調を有する発光パターンを形成する。
【００３７】
三刺激値ＹとはＣＩＥ  １９３１  表色系の三刺激値におけるＹをいう。本発明ではこの三刺激値Ｙの常用対数をパターンを構成するそれぞれの信号値の明るさの情報として扱い、発光パターンを有する有機ＥＬ素子から発光する発光輝度の常用対数のとの関係で、あらかじめ作成した、階調特性の優れた調子再現曲線に基づき、光照射量を変化させて、当該光照射量に対応した発光輝度を制御して階調特性の優れた画像を得ることができる。
【００３８】
調子再現曲線において、ある原画像を構成する信号値から得られる輝度情報と、同じ信号値からパターン化されて得られる輝度情報とが、全ての信号値に対して、４５度の傾きをもった直線の場合、原画像とその画像をパターン化した画像とで明暗の情報は再現され同様な見え方をするはずである。しかし有機ＥＬ素子の最高発光輝度と最低輝度の比の値（コントラスト）が、原画像に対して狭いこと、及びパターン化の際の光照射光量に対するラチチュード（寛容度）が狭いことなどから、階調特性の優れた画像が得られるわけではない。本発明に係るあらかじめハイライト部とシャドウ部とに直線部の階調の傾きより低い軟調な部分を有する調子再現曲線に基づきパターン化することで階調特性の優れた画像を得ることができる。
【００３９】
次に、あらかじめ作成した、ハイライト部とシャドウ部とに直線部の階調の傾きより低い軟調な部分を有する調子再現曲線の詳細を、図を用いて説明する。
【００４０】
図１は、本発明に係るあらかじめ作成した、ハイライト部とシャドウ部とに直線部の階調の傾きより低い軟調な部分を有する調子再現曲線の一例である。横軸は原画像の色空間の信号値から導かれる三刺激値Ｙの常用対数（ｌｏｇ（Ｙ））で、縦軸は発光パターンを有する有機ＥＬ素子の発光輝度の常用対数（ｌｏｇ（Ｌｖ））である。縦軸の発光輝度は原画像の輝度値と絶対値が近似する必要はなく、調子再現曲線が縦軸に対して平行に移動していてもよい。この場合、明るさは異なるが階調特性としては同様な見え方をする。
【００４１】
本発明に係る調子再現曲線はハイライト部とシャドウ部と直線部とからなり、かつハイライト部とシャドウ部とに直線部の階調の傾きより低い軟調な部分を有する。
【００４２】
ハイライト部の軟調部分が、発光パターンを有する有機エレクトロルミネッセンス素子の最高発光輝度から、発光輝度の常用対数（ｌｏｇ（発光輝度））単位で、少なくとも−０．２０の範囲内であり、かつシャドウ部の軟調部分が、光パターンを有する有機エレクトロルミネッセンス素子の最低輝度から発光輝度の常用対数（ｌｏｇ（発光輝度））単位で少なくとも＋０．２０の範囲内であることが好ましい。
【００４３】
本発明においてシャドウ部は、調子再現曲線において発光パターンを有する有機ＥＬ素子の最低発光輝度から、輝度の常用対数、＋０．０５と＋０．２０の間の領域の階調の傾きγＳ値が、最高発光輝度から、輝度の常用対数単位で、−０．２と最低発光輝度から、輝度の常用対数単位で、＋０．２の領域の階調の傾きγＬ値（直線部の階調の傾き）に対して８０％以下であることが好ましい。３０〜７０％の範囲内にあることがより好ましい。
【００４４】
本発明においてハイライト部は、調子再現曲線において発光パターンを有する有機ＥＬ素子の最高発光輝度から、輝度の常用対数単位で、−０．０５と−０．２０との間の領域の階調の傾きγＨ値が、最高発光輝度から、輝度の常用対数単位で、−０．２と最低輝度から、輝度の常用対数単位で、＋０．２の領域の階調の傾きγＬ値（直線部の階調の傾き）に対して８０％以下であることが好ましい。３０〜７０％の範囲内にあることがより好ましい。
【００４５】
本発明において調子再現曲線における直線部とは、最高発光輝度から輝度の常用対数単位で−０．２と最低発光輝度から、輝度の対数単位で、＋０．２との間の領域をいう。
【００４６】
この直線部の階調の傾きγＬ値は０．６〜２．０の範囲内であることが好ましい。好ましくは０．８〜１．５０の範囲内である。
【００４７】
またこの領域で調子再現曲線は直線であることが好ましい。直線とは、この領域の調子再現曲線の階調の傾きの変動が、算術平均値に対して±５０％以内であることをいう。具体的にはこの領域において、横軸の対数単位で０．１毎に階調の傾きを測定し、その値が全て直線部の算術平均値に対して±５０％以内にはいっていることをいう。より好ましくは±３０％以内である。
【００４８】
なお、階調の傾きとは、調子再現曲線におけるΔｌｏｇ（Ｌｖ）／Δｌｏｇ（Ｙ）をいう。直線部の階調の傾きとは、調子再現曲線の上記領域におけるΔｌｏｇ（Ｌｖ）／Δｌｏｇ（Ｙ）をいう。ここでＬｖは、発光パターンを有する有機ＥＬ素子の発光輝度を表す。
【００４９】
発光パターンを有する有機ＥＬ素子の発光特性を生かすために、この調子再現曲線の最高発光輝度の常用対数値と最低輝度の常用対数値は、それぞれ、有機ＥＬ素子に適切な電力を印加した時の最高発光輝度の対数値と最低輝度の対数値に一致することが好ましい。好ましい最高発光輝度の範囲としては１５０〜５０００ｃｄ／ｍ２である。有機ＥＬ素子のコントラストが低く再現される範囲が狭いときはハイライト側を優先して再現させても良いし、ある特定の範囲の信号値を、本発明の調子再現曲線の形になるよう信号値を変換させてもよい。再現された調子再現曲線が、ハイライト部とシャドウ部とに直線部の階調の傾きより低い軟調な部分を有することにより、階調特性の優れた画像を有する発光パターンを有する有機ＥＬ素子を得ることができる。
【００５０】
この階調特性は、再現領域が狭くコントラストの低い有機ＥＬ素子の場合、階調特性の改善効果が顕著であり、ハイライト部とシャドウ部の階調の再現性が良好である。
【００５１】
本発明の発光パターンを有する有機エレクトロルミネッセンス素子の最高発光輝度と最低輝度の比の値（コントラスト）は１０以上であることが好ましい。さらに好ましくは３０〜１０００の範囲内である。
【００５２】
（画像の信号値の変換）
光照射された画像は、ネガ像になるため、元の画像信号値を本発明に係る、あらかじめ作成したハイライト部とシャドウ部とに直線部の階調の傾きより低い軟調な調部分を有する調子再現曲線となるよう階調変換して光照射量を変化する。この過程には、有機ＥＬ素子の露光量に対する非直線性の挙動、露光に対する照度不軌特性等の特性の補正も含めて行われる。
【００５３】
画像の階調変換はＬＵＴ（ルックアップテーブル）等を用いて、信号値を直接変換しても良いし、あらかじめ作成したハイライト部とシャドウ部とに直線部の階調の傾きより低い軟調な部分を有する調子再現曲線となるよう、画像のマスク（ネガ像）を別途作製し、透過光量を調節することで、階調を変換してしもよい。この場合、有機ＥＬ素子にマスクを密着させ一括露光することでパターン化することができる。この中では、画像の信号値を階調変換した後、光照射により発光パターンを有する有機ＥＬ素子を製造する方法が好ましい。この方法は、パターンの作製時間を短くできる点で好ましい。
【００５４】
以下、あらかじめ作成したハイライト部とシャドウ部とに直線部の階調の傾きより低い軟調な部分を有する調子再現曲線に基づき前記画像の信号値を階調変換して光照射量を変化させる方法について述べる。
【００５５】
原画像の信号値と明るさとの関係は、画像が記録された色空間の信号値と三刺激値Ｙの常用対数として表すことができる。調子再現曲線では、この三刺激値Ｙを輝度として扱い横軸にする。
【００５６】
原画像として画像が撮影されたときに、再現を前提とした色空間における信号値を三刺激値Ｙに変換することで得ることができる。一般のアマチュア撮影カメラは、ｓＲＧＢの色空間を前提に設計されていることが多い。この場合信号値は、ＩＥＣ  ６１９６６−２−１の規格に従って画像の信号値を三刺激値Ｙに変換し、この常用対数値を用いる。同様に他の色空間についても画像の信号値を三刺激値Ｙに変換し、この常用対数値を用いることで画像の明るさを輝度として扱うことができる。
【００５７】
例えば、ｓＲＧＢ色空間に対する、ＬＵＴによる画像の信号値の変換の手順は以下のとおりである。
【００５８】
（１）有機ＥＬ素子に対する照射相対光量と発光輝度の関係を求める。
【００５９】
まず、一定条件における有機ＥＬ素子に対する照射相対光量と、光照射により発光が阻害された有機ＥＬ素子の発光特性の関係を得る。ここで照射相対光量とは照射光量（Ｗ／ｃｍ２）と照射時間（秒）の積のＪ（ジュール）で表すことができる。すなわち有機ＥＬ素子の特性として照射相対光量と、その光照射により発光が阻害された有機ＥＬ素子の発光量（発光輝度）の関係を求める。具体的には、紫外線を光学くさび（以下ウェッジともいう。）を介し透過光量を変えて、有機ＥＬ素子に光照射し、個々の透過光量に対して有機ＥＬ素子の発光量を対応付けることで、この関係を求めることができる。
【００６０】
（２）画像信号値と照射相対光量の関係を求める。
【００６１】
次に、画像の信号値を、上記した信号値を三刺激値Ｙに変換し、あらかじめ作成したハイライト部とシャドウ部とに直線部の階調の傾きより低い軟調な部分を有する調子再現曲線の発光輝度となる照射相対光量を求める。具体的には、ある色空間における信号値Ａから導かれるｌｏｇ（ＹＡ）を求める。次に、あらかじめ作成したハイライト部とシャドウ部とに直線部の階調の傾きより低い軟調な部分を有する調子再現曲線に基づき、パターン化されたときその信号値が発光すべき輝度値ＬｖＡを求める。
【００６２】
（３）画像信号値と発光輝度の関係より変換テーブル（ＬＵＴ）を求める。
【００６３】
次に（１）で求めたように照射相対光量と発光輝度は１対１対応するので、（１）で求めた有機ＥＬ素子に対する照射相対光量と発光輝度の関係を検量線として用い、（２）で求めたＬｖＡを与える三刺激値Ｙ′を求め、さらにこのＹ′を与える信号値を色空間における信号値とｌｏｇ（Ｙ）の関係から求める。このようにして、もとの画像の信号値と調子再現曲線に基づく出力画像の信号値の対応関係を全てのデータについて行い、変換テーブル（ＬＵＴ）を得ることができる。
【００６４】
本発明では一定光照射条件において、照射相対光量と発光輝度は１対１対応することに基づきＬＵＴを求める。このとき三刺激値Ｙが１００（ｌｏｇＹ＝２）のとき有機ＥＬ素子の発光量が最大となるように設定することが好ましい。
【００６５】
次に得られたＬＵＴで元画像データを変換し、変換された画像データＸ′、Ｙ′、Ｚ′が得られ、ＩＥＣ  ６１９６６−２−１の規格に従って画像の信号値Ｘ′、Ｙ′、Ｚ′をＲ′、Ｇ′、Ｂ′の信号値に逆変換し、階調変換された出力用画像データを得ることができる。
【００６６】
＜有機エレクトロルミネッセンス素子の構成＞
本発明に係る有機ＥＬ素子は、少なくとも一対の電極間に一つ又は複数の有機機能層を備えている。本発明における有機機能層とは、有機化合物を含有する層をいう。例えば、正孔注入層、正孔輸送層、発光層（青色発光層、緑色発光層、赤色発光層を含む）電子輸送層、電子注入層を挙げることができる。有機機能層は発光層を含むことが好ましい。
【００６７】
本発明に係る有機ＥＬ素子は、種々の構成を採り得るが、一例を図２に示す。
【００６８】
図２に示すとおり、本発明に係る有機ＥＬ素子１０は、基板１３上に設けられており、基板１３側から順に、第一電極（透明電極）１、有機材料等を用いて構成された有機機能層３、及び第二電極（対向電極）５ａをこの順に積層して構成されている。第一電極１（電極層１ｂ）の端部には、取り出し電極１６が設けられている。第一電極１と外部電源（図示略）とは、取り出し電極１６を介して、電気的に接続される。有機ＥＬ素子１０は、発生させた光（発光光ｈ）を、少なくとも基板１３側から取り出すように構成されている。
【００６９】
また、有機ＥＬ素子１０の層構造が限定されることはなく、一般的な層構造であって良い。ここでは、第一電極１がアノード（すなわち陽極）として機能し、第二電極５ａがカソード（すなわち陰極）として機能することとする。この場合、例えば、有機機能層３は、アノードである第一電極１側から順に正孔注入層３ａ／正孔輸送層３ｂ／発光層３ｃ／電子輸送層３ｄ／電子注入層３ｅを積層した構成が例示されるが、このうち、少なくとも有機材料を用いて構成された発光層３ｃを有することが必須である。正孔注入層３ａ及び正孔輸送層３ｂは、正孔輸送注入層として設けられても良い。電子輸送層３ｄ及び電子注入層３ｅは、電子輸送注入層として設けられても良い。また、これらの有機機能層３のうち、例えば、電子注入層３ｅは無機材料で構成されている場合もある。
【００７０】
また、有機機能層３は、これらの層の他にも正孔阻止層や電子阻止層等が必要に応じて必要箇所に積層されていても良い。さらに、発光層３ｃは、各波長領域の発光光を発生させる各色発光層を有し、これらの各色発光層を、非発光性の中間層を介して積層させた構造としても良い。中間層は、正孔阻止層、電子阻止層として機能しても良い。さらに、カソードである第二電極５ａも、必要に応じた積層構造であっても良い。このような構成において、第一電極１と第二電極５ａとで有機機能層３が挟持された部分のみが、有機ＥＬ素子１０における発光領域となる。
【００７１】
また、以上のような層構成においては、第一電極１の低抵抗化を図ることを目的とし、第一電極１の電極層１ｂに接して補助電極１５が設けられていても良い。
【００７２】
以上のような構成の有機ＥＬ素子１０は、有機材料等を用いて構成された有機機能層３の劣化を防止することを目的として、基板１３上において後述する封止材１７で封止されている。この封止材１７は、接着剤１９を介して基板１３側に固定されている。ただし、第一電極１（取り出し電極１６）及び第二電極５ａの端子部分は、基板１３上において有機機能層３によって互いに絶縁性を保った状態で封止材１７から露出させた状態で設けられていることとする。
【００７３】
≪有機ＥＬ素子の製造方法≫
ここでは、一例として、図１に示す有機ＥＬ素子１０の製造方法を説明する。
【００７４】
（１）積層工程
本発明に係る有機ＥＬ素子の製造方法では、基板１３上に、第一電極１、有機機能層３及び第二電極５ａを積層して形成する工程（積層工程）を行う。
【００７５】
まず、基板１３を準備し、基板１３上に、例えば、窒素原子を含んだ含窒素化合物からなる下地層１ａを、１μｍ以下、好ましくは１０〜１００ｎｍの範囲内の層厚になるように蒸着法等の適宜の方法により形成する。
【００７６】
次に、銀（又は銀を主成分とする合金）からなる電極層１ｂを、１２ｎｍ以下、好ましくは４〜９ｎｍの層厚になるように、蒸着法等の適宜の方法により下地層１ａ上に形成し、アノードとなる第一電極１を作製する。同時に、第一電極１端部に、外部電源と接続される取り出し電極１６を蒸着法等の適宜の方法に形成する。
【００７７】
次に、この上に、正孔注入層３ａ、正孔輸送層３ｂ、発光層３ｃ、電子輸送層３ｄ、電子注入層３ｅの順に積層し、有機機能層３を形成する。
【００７８】
これらの各層の形成は、スピンコート法、キャスト法、インクジェット法、蒸着法、印刷法等があるが、均質な層が得られ易く、かつ、ピンホールが生成しにくい等の点から、真空蒸着法又はスピンコート法が特に好ましい。更に、層ごとに異なる形成法を適用しても良い。これらの各層の形成に蒸着法を採用する場合、その蒸着条件は使用する化合物の種類等により異なるが、一般にボート加熱温度５０〜４５０℃、真空度１×１０−６〜１×１０−２Ｐａ、蒸着速度０．０１〜５０ｎｍ／秒、基板温度−５０〜３００℃、層厚０．１〜５μｍの範囲内で、各条件を適宜選択することが望ましい。
【００７９】
以上のようにして有機機能層３を形成した後、この上部にカソードとなる第二電極５ａを、蒸着法やスパッタ法などの適宜の形成法によって形成する。この際、第二電極５ａは、有機機能層３によって第一電極１に対して絶縁状態を保ちつつ、有機機能層３の上方から樹脂基板１３の周縁に端子部分を引き出した形状にパターン形成する。
【００８０】
（２）封止工程
積層工程の後には、有機機能層３を封止する工程（封止工程）を行う。
【００８１】
すなわち、第一電極１（取り出し電極１６）及び第二電極５ａの端子部分を露出させた状態で、樹脂基板１３上に、少なくとも有機機能層３を覆う封止材１７を設ける。
【００８２】
（３）光照射工程
有機エレクトロルミネッセンス素子は、あらかじめ作成した、ハイライト部とシャドウ部とに直線部の階調の傾きより低い軟調な部分を有する調子再現曲線に基づき光照射量が変化され、光照射される（光照射工程）。光照射することにより有機機能層３の発光機能を変調させて、発光パターンを有する有機ＥＬ素子１０を製造することができる。光照射工程において、その光照射方法は、有機機能層３の所定パターン領域に所定の光照射することで当該照射部分を輝度が変化した発光領域とすることができれば、いずれの方法であっても良く、特定の方法に限定されるものではない。
【００８３】
光照射工程において照射される光は、紫外線、可視光又は赤外線を更に含有していても良いが、紫外線を含むことが好ましい。
【００８４】
ここで、本発明において、紫外線とは、その波長がＸ線よりも長く、可視光の最短波長より短い電磁波をいい、具体的には波長が、１〜４００ｎｍのものである。
【００８５】
紫外線の発生手段及び照射手段は、従来公知の装置等により紫外線を発生させ、かつ、照射すれば良く、特に限定されない。具体的な光源としては、高圧水銀ランプ、低圧水銀ランプ、水素（重水素）ランプ、希ガス（キセノン、アルゴン、ヘリウム、ネオンなど）放電ランプ、窒素レーザー、エキシマレーザー（ＸｅＣｌ，ＸｅＦ，ＫｒＦ，ＫｒＣｌなど）、水素レーザー、ハロゲンレーザー、各種可視（ＬＤ）−赤外レーザーの高調波（ＹＡＧレーザーのＴＨＧ（Ｔｈｉｒｄ  Ｈａｒｍｏｎｉｃ  Ｇｅｎｅｒａｔｉｏｎ）光など）、ライトエミッティングダイオード（ＬＥＤ）等が挙げられる。
【００８６】
このような光照射工程は、封止工程の後に行われることが好ましい。
【００８７】
ここで、第二電極５ａが透光性を有していない場合、光の照射は、基板１３の光取り出し面１３ａ側から行う。この場合、基板１３を介して有機機能層３に光を照射することになるため、基板１３が照射光をある程度吸収する点を考慮して、光照射時間を十分に確保する必要がある。また、封止工程後に光照射工程を行うため、封止後の素子を大気中（開放系）に曝すことが可能であり、光照射工程をチャンバ内等の閉鎖系で行う必要がない。このため、低コストかつ簡易な製造工程で、発光パターンを有する有機ＥＬ素子を製造することができる。
【００８８】
なお、光照射工程は、封止工程の前に行うものであっても良く、積層工程において有機機能層３を形成した後であって第二電極５ａを形成する前に行われるものであっても良い。この場合には、基板１３側から光を照射しても良いし、有機機能層３側から光を照射しても良い。
【００８９】
また、光照射工程において、光強度又は照射時間等を調整して、光照射量を変化させることにより、当該光照射量に応じて光照射部分の発光輝度を変化させることが可能である。光照射量が多いほど発光輝度は減衰し、光照射量が少ないほど発光輝度の減衰率は小さい。したがって、光照射量が０、すなわち、光未照射の場合には、発光輝度は最大である。
【００９０】
これにより、製造される有機ＥＬ素子において、発光輝度の強弱を付けることが可能であり、駆動電流の増減によっても強弱を変化させることが可能である。また、輝度の減衰に伴い駆動電圧が高電圧化するが、この輝度−電圧特性は経時的に安定している。よって、発光時に発光領域に発光輝度の強弱が現れる有機ＥＬ素子を製造することが可能である。
【００９１】
以上により、所望の発光パターンを有する有機ＥＬ素子を製造することができる。このような有機ＥＬ素子１０の製造においては、１回の真空引きで一貫して有機機能層３から第二電極５ａまで作製するのが好ましいが、途中で真空雰囲気から基板１３を取り出して異なる形成法を施しても構わない。その際、作業を乾燥不活性ガス雰囲気下で行う等の配慮が必要となる。
【００９２】
このようにして得られた有機ＥＬ素子１０に直流電圧を印加する場合には、アノードである第一電極１を＋の極性とし、カソードである第二電極５ａを−の極性として、電圧２〜４０Ｖ程度を印加すると発光が観測できる。また、交流電圧を印加しても良い。なお、印加する交流の波形は任意で良い。
【００９３】
以下、上述した有機ＥＬ素子１０を構成するための主要各層の詳細とその製造方法について説明する。
【００９４】
＜基板＞
基板１３は基本的に、支持体としての基材と、屈折率が１．４以上１．７以下の１層以上のバリア層とで、構成されていることが好ましい。
【００９５】
（１）基材
本発明に係る基材は、従来公知の基材を特に制限なく使用できる。本発明で好ましく用いられる基材は、有機ＥＬ素子に必要な耐湿性／耐気体透過性等のガスバリア性能を有することが好ましい。
【００９６】
本発明において、有機ＥＬ素子１０の基板１３側が発光面となる場合には、基材には可視光に対して透光性を有する材料が用いられる。この場合、その波長５５０ｎｍでの光透過率は、７０％以上であることが好ましく、７５％以上であることがより好ましく、８０％以上であることが更に好ましい。
【００９７】
また、基材は可撓性を有するのが好ましい。ここでいう「可撓性」とは、φ（直径）５０ｍｍロールに巻き付け、一定の張力で巻取る前後で割れ等が生じることのない基材をいい、より好ましくはφ３０ｍｍロールに巻き付け可能な基材をいう。
【００９８】
本発明において、基材は、従来公知の基材であり、例えば、無アルカリガラス、ソーダガラス、樹脂基材としてはアクリル酸エステル、メタクリル酸エステル、ＰＭＭＡ等のアクリル樹脂、ポリエチレンテレフタレート（ＰＥＴ）、ポリブチレンテレフタレート、ポリエチレンナフタレート（ＰＥＮ）、ポリカーボネート（ＰＣ）、ポリアリレート、ポリ塩化ビニル（ＰＶＣ）、ポリエチレン（ＰＥ）、ポリプロピレン（ＰＰ）、ポリスチレン（ＰＳ）、ナイロン（Ｎｙ）、芳香族ポリアミド、ポリエーテルエーテルケトン、ポリスルホン、ポリエーテルスルホネート、ポリイミド、ポリエーテルイミド、ポリオレフィン、エポキシ樹脂等の各樹脂フィルムが挙げられ、更に、シクロオレフィン系やセルロースエステル系のものも用いることができる。また、有機無機ハイブリッド構造を有するシルセスキオキサンを基本骨格とした耐熱透明フィルム（製品名Ｓｉｌａ−ＤＥＣ、チッソ株式会社製）、更には前記樹脂材料を２層以上積層して成る樹脂フィルム等を挙げることができる。
【００９９】
コストや入手容易性の観点から、無アルカリガラス、ソーダガラス、ＰＥＴ、ＰＥＮ、ＰＣ、アクリル樹脂等が好ましく用いられる。
【０１００】
樹脂基材の場合は透明性、耐熱性、取り扱いやすさ、強度及びコストの点から、二軸延伸ポリエチレンテレフタレートフィルム、二軸延伸ポリエチレンナフタレートフィルムが好ましい。
【０１０１】
更に熱膨張時の収縮を最大限抑えるため、熱アニール等の処理を行った低熱収処理品が最も好ましい。
【０１０２】
基材の厚さは１０〜５００μｍが好ましく、より好ましくは２０〜２５０μｍであり、さらに好ましくは３０〜１５０μｍである。基材の厚さが１０〜５００μｍの範囲にあることで、安定したガスバリア性を得られ、また、ロール・トゥ・ロール方式の搬送に適したものになる。
【０１０３】
（２）バリア層
（２．１）特性及び形成方法
本発明において、基板１３の基材には、屈折率が１．４以上１．７以内の１層以上のバリア層（低屈折率層）が設けられていても良い。このようなバリア層としては、公知の素材を特に制限なく使用でき、無機物又は有機物からなる被膜や、これらの被膜を組み合わせたハイブリッド被膜であっても良い。バリア層は、ＪＩＳ−Ｋ−７１２９−１９９２に準拠した方法で測定された、水蒸気透過度（２５±０．５℃、相対湿度９０±２％ＲＨ）が０．０１ｇ／（ｍ２・２４時間）以下のバリア性フィルム（バリア膜等ともいう）であることが好ましく、また、ＪＩＳ−Ｋ−７１２６−１９８７に準拠した方法で測定された酸素透過度が１×１０−３ｍｌ／（ｍ２・２４時間・ａｔｍ）以下、水蒸気透過度が１×１０−５ｇ／（ｍ２・２４時間）以下の高バリア性フィルムであることがより好ましい。
【０１０４】
このようなバリア層を形成する材料としては、水分や酸素等素子の劣化をもたらすものの浸入を抑制する機能を有する材料であれば良く、例えば、酸化ケイ素、二酸化ケイ素、窒化ケイ素等を用いることができる。更に、当該バリア層の脆弱性を改良するため、これら無機層に、応力緩和層として有機材料からなる層（有機層）を積層する構造としても良い。無機層と有機層の積層順については特に制限はないが、両者を交互に複数回積層させることが好ましい。
【０１０５】
バリア層の形成方法については特に限定はなく、例えば、真空蒸着法、スパッタリング法、反応性スパッタリング法、分子線エピタキシー法、クラスターイオンビーム法、イオンプレーティング法、プラズマ重合法、大気圧プラズマ重合法、プラズマＣＶＤ法、レーザーＣＶＤ法、熱ＣＶＤ法、コーティング法等を用いることができるが、特開２００４−６８１４３号公報に記載の大気圧プラズマ重合法によるものが特に好ましい。
【０１０６】
（２．２）無機前駆体化合物
また、バリア層は、基材上に、少なくとも１層の無機前駆体化合物を含有する塗布液が塗布されることにより形成されるものであっても良い。
【０１０７】
塗布方法としては、任意の適切な方法が採用され得る。
【０１０８】
具体例としては、ロールコート法、フローコート法、インクジェット法、スプレーコート法、プリント法、ディップコート法、流延成膜法、バーコート法、グラビア印刷法等が挙げられる。
【０１０９】
塗布厚さは、目的に応じて適切に設定され得る。例えば、塗布厚さは、乾燥後の層厚が好ましくは０．００１〜１０μｍ程度、さらに好ましくは０．０１〜１０μｍ程度、最も好ましくは０．０３〜１μｍ程度となるように設定され得る。
【０１１０】
本発明に用いられる無機前駆体化合物とは、特定の雰囲気下で真空紫外線照射によって金属酸化物や金属窒化物や金属酸化窒化物を形成しうる化合物であれば特に限定されないが、本発明の製造方法に適する化合物としては、特開平８−１１２８７９号公報に記載されているように比較的低温で改質処理され得る化合物が好ましい。
【０１１１】
具体的には、Ｓｉ−Ｏ−Ｓｉ結合を有するポリシロキサン（ポリシルセスキオキサンを含む）、Ｓｉ−Ｎ−Ｓｉ結合を有するポリシラザン、Ｓｉ−Ｏ−Ｓｉ結合とＳｉ−Ｎ−Ｓｉ結合の両方を含むポリシロキサザン等を上げることができる。これらは２種以上を混合して使用することができる。また、異なる化合物を逐次積層したり、同時積層したりしても使用可能である。
【０１１２】
＜第一電極（透明電極）＞
第一電極は、通常有機ＥＬ素子に使用可能な全ての電極を使用することができる。具体的には、アルミニウム、銀、マグネシウム、リチウム、マグネシウム／同混合物、マグネシウム／銀混合物、マグネシウム／アルミニウム混合物、マグネシウム／インジウム混合物、インジウム、リチウム／アルミニウム混合物、希土類金属、ＩＴＯ、ＺｎＯ、ＴｉＯ２、ＳｎＯ２等の酸化物半導体等が挙げられる。
【０１１３】
本発明においては、第一電極が透明電極であることが好ましく、更には透明金属電極であることが好ましい。
【０１１４】
例えば、図２に示すとおり、第一電極１は、基板１３側から、下地層１ａと、この上部に成膜された電極層１ｂとを順に積層した２層構造である。このうち、電極層１ｂは、例えば、銀又は銀を主成分とする合金を用いて構成された層であり、下地層１ａは、例えば、窒素原子を含んだ化合物を用いて構成された層である。
【０１１５】
なお、第一電極１の透明とは、波長５５０ｎｍでの光透過率が５０％以上であることをいう。また、電極層１ｂにおいて主成分とは、電極層１ｂ中の含有量が９８質量％以上であることをいう。
【０１１６】
（１）下地層
下地層１ａは、電極層１ｂの基板１３側に設けられる層である。下地層１ａを構成する材料としては、特に限定されるものではなく、銀又は銀を主成分とする合金からなる電極層１ｂの成膜に際し、銀の凝集を抑制できるものであれば良く、例えば、窒素原子を含んだ含窒素化合物等が挙げられる。
【０１１７】
下地層１ａの厚さは、１μｍ以下とすることができる。好ましくは、１０〜１００ｎｍの範囲内の層厚である。
【０１１８】
下地層１ａの成膜方法としては、塗布法、インクジェット法、コーティング法、ディップ法などのウェットプロセスを用いる方法や、蒸着法（抵抗加熱、ＥＢ法など）、スパッタ法、ＣＶＤ法等のドライプロセスを用いる方法等が挙げられる。中でも、蒸着法が好ましく適用される。
【０１１９】
下地層１ａを構成する窒素原子を含んだ化合物としては、分子内に窒素原子を含んでいる化合物であれば特に限定されないが、窒素原子をヘテロ原子とした複素環を有する化合物であることが好ましい。窒素原子をヘテロ原子とした複素環としては、アジリジン、アジリン、アゼチジン、アゼト、アゾリジン、アゾール、アジナン、ピリジン、アゼパン、アゼピン、イミダゾール、ピラゾール、オキサゾール、チアゾール、イミダゾリン、ピラジン、モルホリン、チアジン、インドール、イソインドール、ベンゾイミダゾール、プリン、キノリン、イソキノリン、キノキサリン、シンノリン、プテリジン、アクリジン、カルバゾール、ベンゾ−Ｃ−シンノリン、ポルフィリン、クロリン、コリン等が挙げられる。
【０１２０】
（２）電極層
電極層１ｂは、銀又は銀を主成分とした合金を用いて構成された層であって、下地層１ａ上に成膜された層である。
【０１２１】
このような電極層１ｂの成膜方法としては、塗布法、インクジェット法、コーティング法、ディップ法等のウェットプロセスを用いる方法や、蒸着法（抵抗加熱、ＥＢ法など）、スパッタ法、ＣＶＤ法等のドライプロセスを用いる方法等が挙げられる。中でも、蒸着法が好ましく適用される。
【０１２２】
また、電極層１ｂは、下地層１ａ上に成膜されることにより、電極層１ｂ成膜後の高温アニール処理等がなくても十分に導電性を有することを特徴とするが、必要に応じて、成膜後に高温アニール処理等を行ったものであっても良い。
【０１２３】
電極層１ｂを構成する銀（Ａｇ）を主成分とする合金としては、例えば、銀マグネシウム（ＡｇＭｇ）、銀銅（ＡｇＣｕ）、銀パラジウム（ＡｇＰｄ）、銀パラジウム銅（ＡｇＰｄＣｕ）、銀インジウム（ＡｇＩｎ）等が挙げられる。
【０１２４】
以上のような電極層１ｂは、銀又は銀を主成分とした合金の層が、必要に応じて複数の層に分けて積層された構成であっても良い。
【０１２５】
さらに、この電極層１ｂは、層厚が１２ｎｍ以下であることが好ましく、４〜９ｎｍの範囲内にあることがより好ましい。層厚が９ｎｍより薄い場合には、層の吸収成分又は反射成分が少なく、第一電極１の透過率が大きくなる。また、層厚が４ｎｍより厚い場合には、層の導電性を十分に確保することができる。
【０１２６】
なお、以上のような下地層１ａとこの上部に成膜された電極層１ｂとからなる積層構造の第一電極１は、電極層１ｂの上部が保護膜で覆われていたり、別の電極層が積層されていたりしても良い。この場合、第一電極１の光透過性を損なうことのないように、保護膜及び別の電極層が光透過性を有することが好ましい。
【０１２７】
（３）第一電極（透明電極）の効果
以上のような構成の第一電極１は、例えば、窒素原子を含んだ化合物を用いて構成された下地層１ａ上に、銀又は銀を主成分とする合金からなる電極層１ｂを設けた構成である。これにより、下地層１ａの上部に電極層１ｂを成膜する際には、電極層１ｂを構成する銀原子が下地層１ａを構成する窒素原子を含んだ化合物と相互作用し、銀原子の下地層１ａ表面においての拡散距離が減少し、銀の凝集が抑えられる。
【０１２８】
ここで、一般的に銀を主成分とした電極層１ｂの成膜においては、核成長型（Ｖｏｌｕｍｅｒ−Ｗｅｂｅｒ：ＶＷ型）で薄膜成長するため、銀粒子が島状に孤立しやすく、層厚が薄いときは導電性を得ることが困難であり、シート抵抗値が高くなる。したがって、導電性を確保するには層厚を厚くする必要があるが、層厚を厚くすると光透過率が下がるため、第一電極としては不適であった。
【０１２９】
しかしながら、第一電極１によれば、上述したように下地層１ａ上において銀の凝集が抑えられるため、銀又は銀を主成分とする合金からなる電極層１ｂの成膜においては、単層成長型（Ｆｒａｎｋ−ｖａｎ  ｄｅｒ  Ｍｅｒｗｅ：ＦＭ型）で薄膜成長するようになる。
【０１３０】
また、ここで、第一電極１の透明とは、波長５５０ｎｍでの光透過率が５０％以上であることをいうが、下地層１ａとして用いられる上述した各材料は、銀又は銀を主成分とする合金からなる電極層１ｂと比較して十分に光透過性の良好な膜である。一方、第一電極１の導電性は、主に、電極層１ｂによって確保される。したがって、上述のように、銀又は銀を主成分とする合金からなる電極層１ｂが、より薄い層厚で導電性が確保されたものとなることにより、第一電極１の導電性の向上と光透過性の向上との両立を図ることが可能になるのである。
【０１３１】
＜有機機能層＞
（１）発光層
有機機能層３には少なくとも発光層３ｃが含まれる。
【０１３２】
本発明に用いられる発光層３ｃには、発光材料としてリン光発光化合物が含有されていることが好ましい。なお、発光材料として、蛍光材料が使用されても良いし、リン光発光化合物と蛍光材料とを併用しても良い。
【０１３３】
この発光層３ｃは、電極又は電子輸送層３ｄから注入された電子と、正孔輸送層３ｂから注入された正孔とが再結合して発光する層であり、発光する部分は発光層３ｃの層内であっても発光層３ｃと隣接する層との界面であっても良い。
【０１３４】
このような発光層３ｃとしては、含まれる発光材料が発光要件を満たしていれば、その構成には特に制限はない。また、同一の発光スペクトルや発光極大波長を有する層が複数層あっても良い。この場合、各発光層３ｃ間には、非発光性の中間層（図示略）を有していることが好ましい。
【０１３５】
発光層３ｃの層厚の総和は１〜１００ｎｍの範囲内にあることが好ましく、より低い駆動電圧を得ることができることから１〜３０ｎｍの範囲内であることがより好ましい。
【０１３６】
なお、発光層３ｃの層厚の総和とは、発光層３ｃ間に非発光性の中間層が存在する場合には、当該中間層も含む層厚である。
【０１３７】
複数層を積層した構成の発光層３ｃの場合、個々の発光層の層厚としては、１〜５０ｎｍの範囲内に調整することが好ましく、更に、１〜２０ｎｍの範囲内に調整することがより好ましい。積層された複数の発光層が、青、緑、赤のそれぞれの発光色に対応する場合、青、緑、赤の各発光層の層厚の関係については、特に制限はない。
【０１３８】
以上のような発光層３ｃは、公知の発光材料やホスト化合物を、例えば、真空蒸着法、スピンコート法、キャスト法、ＬＢ法、インクジェット法等の公知の薄膜形成方法により成膜して形成することができる。
【０１３９】
また、発光層３ｃは、複数の発光材料を混合しても良い。
【０１４０】
発光層３ｃの構成として、ホスト化合物（発光ホスト等ともいう）、発光材料（発光ドーパントともいう）を含有し、発光材料より発光させることが好ましい。
【０１４１】
（２）注入層（正孔注入層、電子注入層）
注入層とは、駆動電圧低下や発光輝度向上のために電極と発光層３ｃの間に設けられる層のことで、「有機ＥＬ素子とその工業化最前線（１９９８年１１月３０日エヌ・ティー・エス社発行）」の第２編第２章「電極材料」（１２３〜１６６頁）に詳細に記載されており、正孔注入層３ａと電子注入層３ｅとがある。
【０１４２】
注入層は、必要に応じて設けることができる。正孔注入層３ａであれば、アノードと発光層３ｃ又は正孔輸送層３ｂの間、電子注入層３ｅであればカソードと発光層３ｃ又は電子輸送層３ｄとの間に存在させても良い。
【０１４３】
正孔注入層３ａは、特開平９−４５４７９号公報、同９−２６００６２号公報、同８−２８８０６９号公報等にもその詳細が記載されており、具体例として、銅フタロシアニンに代表されるフタロシアニン層、酸化バナジウムに代表される酸化物層、アモルファスカーボン層、ポリアニリン（エメラルディン）やポリチオフェン等の導電性高分子を用いた高分子層等が挙げられる。
【０１４４】
電子注入層３ｅは、特開平６−３２５８７１号公報、同９−１７５７４号公報、同１０−７４５８６号公報等にもその詳細が記載されており、具体的にはストロンチウムやアルミニウム等に代表される金属層、フッ化カリウムに代表されるアルカリ金属ハライド層、フッ化マグネシウムに代表されるアルカリ土類金属化合物層、酸化モリブデンに代表される酸化物層等が挙げられる。本発明に係る電子注入層３ｅはごく薄い膜であることが望ましく、素材にもよるがその層厚は１ｎｍ〜１０μｍの範囲が好ましい。
【０１４５】
（３）正孔輸送層
正孔輸送層３ｂは、正孔を輸送する機能を有する正孔輸送材料からなり、広い意味で正孔注入層３ａ、電子阻止層も正孔輸送層３ｂに含まれる。正孔輸送層３ｂは単層又は複数層設けることができる。
【０１４６】
正孔輸送材料としては、正孔の注入又は輸送、電子の障壁性のいずれかを有するものであり、有機物、無機物のいずれであっても良い。例えば、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また、導電性高分子オリゴマー、特にチオフェンオリゴマー等が挙げられる。
【０１４７】
正孔輸送材料としては、上記のものを使用することができるが、ポルフィリン化合物、芳香族第３級アミン化合物及びスチリルアミン化合物、特に芳香族第３級アミン化合物を用いることが好ましい。
【０１４８】
芳香族第３級アミン化合物及びスチリルアミン化合物の代表例としては、Ｎ，Ｎ，Ｎ′，Ｎ′−テトラフェニル−４，４′−ジアミノフェニル；Ｎ，Ｎ′−ジフェニル−Ｎ，Ｎ′−ビス（３−メチルフェニル）−〔１，１′−ビフェニル〕−４，４′−ジアミン（ＴＰＤ）；２，２−ビス（４−ジ−ｐ−トリルアミノフェニル）プロパン；１，１−ビス（４−ジ−ｐ−トリルアミノフェニル）シクロヘキサン；Ｎ，Ｎ，Ｎ′，Ｎ′−テトラ−ｐ−トリル−４，４′−ジアミノビフェニル；１，１−ビス（４−ジ−ｐ−トリルアミノフェニル）−４−フェニルシクロヘキサン；ビス（４−ジメチルアミノ−２−メチルフェニル）フェニルメタン；ビス（４−ジ−ｐ−トリルアミノフェニル）フェニルメタン；Ｎ，Ｎ′−ジフェニル−Ｎ，Ｎ′−ジ（４−メトキシフェニル）−４，４′−ジアミノビフェニル；Ｎ，Ｎ，Ｎ′，Ｎ′−テトラフェニル−４，４′−ジアミノジフェニルエーテル；４，４′−ビス（ジフェニルアミノ）クオードリフェニル；Ｎ，Ｎ，Ｎ−トリ（ｐ−トリル）アミン；４−（ジ−ｐ−トリルアミノ）−４′−〔４−（ジ−ｐ−トリルアミノ）スチリル〕スチルベン；４−Ｎ，Ｎ−ジフェニルアミノ−（２−ジフェニルビニル）ベンゼン；３−メトキシ−４′−Ｎ，Ｎ−ジフェニルアミノスチルベンゼン；Ｎ−フェニルカルバゾール、さらには米国特許第５，０６１，５６９号明細書に記載されている２個の縮合芳香族環を分子内に有するもの、例えば、４，４′−ビス〔Ｎ−（１−ナフチル）−Ｎ−フェニルアミノ〕ビフェニル（ＮＰＤ）、特開平４−３０８６８８号公報に記載されているトリフェニルアミンユニットが三つスターバースト型に連結された４，４′，４″−トリス〔Ｎ−（３−メチルフェニル）−Ｎ−フェニルアミノ〕トリフェニルアミン（ＭＴＤＡＴＡ）等が挙げられる。
【０１４９】
さらにこれらの材料を高分子鎖に導入した、又はこれらの材料を高分子の主鎖とした高分子材料を用いることもできる。また、ｐ型−Ｓｉ、ｐ型−ＳｉＣ等の無機化合物も正孔注入材料、正孔輸送材料として使用することができる。
【０１５０】
また、特開平１１−２５１０６７号公報、Ｊ．Ｈｕａｎｇ  ｅｔ．ａｌ．，Ａｐｐｌｉｅｄ  Ｐｈｙｓｉｃｓ  Ｌｅｔｔｅｒｓ，８０（２００２），ｐ．１３９に記載されているようないわゆる、ｐ型正孔輸送材料を用いることもできる。本発明においては、より高効率の発光素子が得られることから、これらの材料を用いることが好ましい。
【０１５１】
正孔輸送層３ｂは、上記正孔輸送材料を、例えば、真空蒸着法、スピンコート法、キャスト法、インクジェット法を含む印刷法、ＬＢ法等の公知の方法により、薄膜化することにより形成することができる。正孔輸送層３ｂの層厚については特に制限はないが、通常は５ｎｍ〜５μｍ程度、好ましくは５〜２００ｎｍである。この正孔輸送層３ｂは、上記材料の１種又は２種以上からなる１層構造であっても良い。
【０１５２】
また、正孔輸送層３ｂの材料に不純物をドープしてｐ性を高くすることもできる。その例としては、特開平４−２９７０７６号公報、特開２０００−１９６１４０号公報、同２００１−１０２１７５号公報、Ｊ．Ａｐｐｌ．Ｐｈｙｓ．，９５，５７７３（２００４）等に記載されたものが挙げられる。
【０１５３】
このように、正孔輸送層３ｂのｐ性を高くすると、より低消費電力の素子を作製することができるため好ましい。
【０１５４】
（４）電子輸送層
電子輸送層３ｄは、電子を輸送する機能を有する材料からなり、広い意味で電子注入層３ｅ、正孔阻止層（図示略）も電子輸送層３ｄに含まれる。電子輸送層３ｄは単層構造又は複数層の積層構造として設けることができる。
【０１５５】
単層構造の電子輸送層３ｄ、及び、積層構造の電子輸送層３ｄにおいて、発光層３ｃに隣接する層部分を構成する電子輸送材料（正孔阻止材料を兼ねる）としては、カソードより注入された電子を発光層３ｃに伝達する機能を有していれば良い。このような材料としては従来公知の化合物の中から任意のものを選択して用いることができる。例えば、ニトロ置換フルオレン誘導体、ジフェニルキノン誘導体、チオピランジオキシド誘導体、カルボジイミド、フレオレニリデンメタン誘導体、アントラキノジメタン、アントロン誘導体及びオキサジアゾール誘導体等が挙げられる。さらに、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送層３ｄの材料として用いることができる。さらにこれらの材料を高分子鎖に導入した、又はこれらの材料を高分子の主鎖とした高分子材料を用いることもできる。
【０１５６】
また、８−キノリノール誘導体の金属錯体、例えば、トリス（８−キノリノール）アルミニウム（Ａｌｑ３）、トリス（５，７−ジクロロ−８−キノリノール）アルミニウム、トリス（５，７−ジブロモ−８−キノリノール）アルミニウム、トリス（２−メチル−８−キノリノール）アルミニウム、トリス（５−メチル−８−キノリノール）アルミニウム、ビス（８−キノリノール）亜鉛（Ｚｎｑ）等、及びこれらの金属錯体の中心金属がＩｎ、Ｍｇ、Ｃｕ、Ｃａ、Ｓｎ、Ｇａ又はＰｂに置き替わった金属錯体も、電子輸送層３ｄの材料として用いることができる。
【０１５７】
その他、メタルフリー若しくはメタルフタロシアニン、又はそれらの末端がアルキル基やスルホン酸基等で置換されているものも、電子輸送層３ｄの材料として好ましく用いることができる。また、発光層３ｃの材料としても例示されるジスチリルピラジン誘導体も電子輸送層３ｄの材料として用いることができるし、正孔注入層３ａ、正孔輸送層３ｂと同様にｎ型−Ｓｉ、ｎ型−ＳｉＣ等の無機半導体も電子輸送層３ｄの材料として用いることができる。
【０１５８】
電子輸送層３ｄは、上記材料を、例えば、真空蒸着法、スピンコート法、キャスト法、インクジェット法を含む印刷法、ＬＢ法等の公知の方法により、薄膜化することにより形成することができる。電子輸送層３ｄの層厚については特に制限はないが、通常は５ｎｍ〜５μｍ程度、好ましくは５〜２００ｎｍである。電子輸送層３ｄは上記材料の１種又は２種以上からなる１層構造であっても良い。
【０１５９】
また、電子輸送層３ｄに不純物をドープし、ｎ性を高くすることもできる。その例としては、特開平４−２９７０７６号公報、同１０−２７０１７２号公報、特開２０００−１９６１４０号公報、同２００１−１０２１７５号公報、Ｊ．Ａｐｐｌ．Ｐｈｙｓ．，９５，５７７３（２００４）等に記載されたものが挙げられる。さらに電子輸送層３ｄには、カリウムやカリウム化合物などを含有させることが好ましい。カリウム化合物としては、例えば、フッ化カリウム等を用いることができる。このように電子輸送層３ｄのｎ性を高くすると、より低消費電力の素子を作製することができる。
【０１６０】
また電子輸送層３ｄの材料（電子輸送性化合物）として、上述した下地層１ａを構成する材料と同様のものを用いても良い。これは、電子注入層３ｅを兼ねた電子輸送層３ｄであっても同様であり、上述した下地層１ａを構成する材料と同様のものを用いても良い。
【０１６１】
（５）阻止層（正孔阻止層、電子阻止層）
阻止層は、有機機能層３として、上記各機能層の他に、更に設けられていても良い。例えば、特開平１１−２０４２５８号公報、同１１−２０４３５９号公報、及び「有機ＥＬ素子とその工業化最前線（１９９８年１１月３０日エヌ・ティー・エス社発行）」の２３７頁等に記載されている正孔阻止（ホールブロック）層がある。
【０１６２】
正孔阻止層とは、広い意味では、電子輸送層３ｄの機能を有する。正孔阻止層は、電子を輸送する機能を有しつつ正孔を輸送する能力が著しく小さい正孔阻止材料からなり、電子を輸送しつつ正孔を阻止することで電子と正孔の再結合確率を向上させることができる。また、後述する電子輸送層３ｄの構成を必要に応じて、本発明に係る正孔阻止層として用いることができる。正孔阻止層は、発光層３ｃに隣接して設けられていることが好ましい。
【０１６３】
一方、電子阻止層とは、広い意味では、正孔輸送層３ｂの機能を有する。電子阻止層は、正孔を輸送する機能を有しつつ電子を輸送する能力が著しく小さい材料からなり、正孔を輸送しつつ電子を阻止することで電子と正孔の再結合確率を向上させることができる。また、後述する正孔輸送層３ｂの構成を必要に応じて電子阻止層として用いることができる。本発明に係る正孔阻止層の層厚としては、好ましくは３〜１００ｎｍであり、さらに好ましくは５〜３０ｎｍである。
【０１６４】
＜第二電極（対向電極）＞
第二電極５ａは、有機機能層３に電子を供給するカソードとして機能する電極膜であり、金属、合金、有機又は無機の導電性化合物、及びこれらの混合物が用いられる。具体的には、アルミニウム、銀、マグネシウム、リチウム、マグネシウム／銅混合物、マグネシウム／銀混合物、マグネシウム／アルミニウム混合物、マグネシウム／インジウム混合物、インジウム、リチウム／アルミニウム混合物、希土類金属、ＩＴＯ、ＺｎＯ、ＴｉＯ２、ＳｎＯ２等の酸化物半導体等が挙げられる。
【０１６５】
第二電極５ａは、これらの導電性材料を蒸着やスパッタリング等の方法により薄膜を形成させることにより作製することができる。また、第二電極５ａとしてのシート抵抗は、数百Ω／□以下が好ましく、層厚は通常５ｎｍ〜５μｍの範囲内、好ましくは５〜２００ｎｍの範囲内で選ばれる。
【０１６６】
なお、この有機ＥＬ素子１０が、第二電極５ａ側からも発光光ｈを取り出すものである場合であれば、上述した導電性材料のうち光透過性の良好な導電性材料を選択して第二電極５ａを構成すれば良い。
【０１６７】
＜取り出し電極＞
取り出し電極１６は、第一電極１と外部電源とを電気的に接続するものであって、その材料としては特に限定されるものではなく公知の素材を好適に使用できるが、例えば、３層構造からなるＭＡＭ電極（Ｍｏ／Ａｌ・Ｎｄ合金／Ｍｏ）等の金属膜を用いることができる。
【０１６８】
＜補助電極＞
補助電極１５は、第一電極１の抵抗を下げる目的で設けるものであって、第一電極１の電極層１ｂに接して設けられる。補助電極１５を形成する材料は、金、白金、銀、銅、アルミニウム等の抵抗が低い金属が好ましい。これらの金属は光透過性が低いため、光取り出し面１３ａからの発光光ｈの取り出しの影響のない範囲でパターン形成される。
【０１６９】
このような補助電極１５の形成方法としては、蒸着法、スパッタリング法、印刷法、インクジェット法、エアロゾルジェット法等が挙げられる。補助電極１５の線幅は、光を取り出す開口率の観点から５０μｍ以下であることが好ましく、補助電極１５の厚さは、導電性の観点から１μｍ以上であることが好ましい。
【０１７０】
＜封止材＞
封止材１７は、有機ＥＬ素子１０を覆うものであって、板状（フィルム状）の封止部材で接着剤１９によって基板１３側に固定されるものであっても良く、また、封止膜であっても良い。このような封止材１７は、有機ＥＬ素子１０における第一電極１及び第二電極５ａの端子部分を露出させ、少なくとも有機機能層３を覆う状態で設けられている。また、封止材１７に電極を設け、有機ＥＬ素子１０の第一電極１及び第二電極５ａの端子部分と、この電極とを導通させるように構成されていても良い。
【０１７１】
板状（フィルム状）の封止材１７としては、具体的には、ガラス基板、ポリマー基板、金属基板等が挙げられ、これらの基板材料をさらに薄型のフィルム状にして用いても良い。ガラス基板としては、特にソーダ石灰ガラス、バリウム・ストロンチウム含有ガラス、鉛ガラス、アルミノケイ酸ガラス、ホウケイ酸ガラス、バリウムホウケイ酸ガラス、石英等を挙げることができる。また、ポリマー基板としては、ポリカーボネート、アクリル、ポリエチレンテレフタレート、ポリエーテルサルファイド、ポリサルフォン等を挙げることができる。金属基板としては、ステンレス、鉄、銅、アルミニウム、マグネシウム、ニッケル、亜鉛、クロム、チタン、モリブデン、シリコン、ゲルマニウム及びタンタルからなる群から選ばれる１種以上の金属又は合金からなるものが挙げられる。
【０１７２】
中でも、素子を薄膜化できるということから、封止材１７としてポリマー基板や金属基板を薄型のフィルム状にしたものを好ましく使用することができる。
【０１７３】
さらには、フィルム状としたポリマー基板は、ＪＩＳ  Ｋ  ７１２６−１９８７に準拠した方法で測定された酸素透過度が１×１０−３ｍｌ／（ｍ２・２４ｈ・ａｔｍ）以下、ＪＩＳ  Ｋ  ７１２９−１９９２に準拠した方法で測定された水蒸気透過度（２５±０．５℃、相対湿度（９０±２）％ＲＨ）が、１×１０−３ｇ／（ｍ２・２４ｈ）以下のものであることが好ましい。
【０１７４】
また、以上のような基板材料は、凹板状に加工して封止材１７として用いても良い。この場合、上述した基板部材に対して、サンドブラスト加工、化学エッチング加工等の加工が施され、凹状が形成される。
【０１７５】
また、このような板状の封止材１７を基板１３側に固定するための接着剤１９は、封止材１７と基板１３との間に挟持された有機ＥＬ素子１０を封止するためのシール剤として用いられる。このような接着剤１９は、具体的には、アクリル酸系オリゴマー、メタクリル酸系オリゴマーの反応性ビニル基を有する光硬化及び熱硬化型接着剤、２−シアノアクリル酸エステル等の湿気硬化型等の接着剤を挙げることができる。
【０１７６】
また、このような接着剤１９としては、エポキシ系等の熱及び化学硬化型（二液混合）を挙げることができる。また、ホットメルト型のポリアミド、ポリエステル、ポリオレフィンを挙げることができる。また、カチオン硬化タイプの紫外線硬化型エポキシ樹脂接着剤を挙げることができる。
【０１７７】
なお、有機ＥＬ素子１０を構成する有機材料は、熱処理により劣化する場合がある。このため、接着剤１９は、室温から８０℃までに接着硬化できるものが好ましい。また、接着剤１９中に乾燥剤を分散させておいても良い。
【０１７８】
封止材１７と基板１３との接着部分への接着剤１９の塗布は、市販のディスペンサーを使っても良いし、スクリーン印刷のように印刷しても良い。
【０１７９】
また、板状の封止材１７と基板１３と接着剤１９との間に隙間が形成される場合、この間隙には、気相及び液相では、窒素、アルゴン等の不活性気体やフッ化炭化水素、シリコンオイルのような不活性液体を注入することが好ましい。また、真空とすることも可能である。また、内部に吸湿性化合物を封入することもできる。
【０１８０】
吸湿性化合物としては、例えば、金属酸化物（例えば、酸化ナトリウム、酸化カリウム、酸化カルシウム、酸化バリウム、酸化マグネシウム、酸化アルミニウム等）、硫酸塩（例えば、硫酸ナトリウム、硫酸カルシウム、硫酸マグネシウム、硫酸コバルト等）、金属ハロゲン化物（例えば、塩化カルシウム、塩化マグネシウム、フッ化セシウム、フッ化タンタル、臭化セリウム、臭化マグネシウム、ヨウ化バリウム、ヨウ化マグネシウム等）、過塩素酸類（例えば、過塩素酸バリウム、過塩素酸マグネシウム等）等が挙げられ、硫酸塩、金属ハロゲン化物及び過塩素酸類においては無水塩が好適に用いられる。
【０１８１】
一方、封止材１７として封止膜を用いる場合、有機ＥＬ素子１０における有機機能層３を完全に覆い、かつ有機ＥＬ素子１０における第一電極１及び第二電極５ａの端子部分を露出させる状態で、基板１３上に封止膜が設けられる。
【０１８２】
このような封止膜は、無機材料や有機材料を用いて構成される。特に、水分や酸素等、有機ＥＬ素子１０における有機機能層３の劣化をもたらす物質の浸入を抑制する機能を有する材料で構成されることとする。このような材料として、例えば、酸化ケイ素、二酸化ケイ素、窒化ケイ素等の無機材料が用いられる。更に、封止膜の脆弱性を改良するために、これら無機材料からなる膜とともに、有機材料からなる膜を用いて積層構造としても良い。
【０１８３】
これらの膜の形成方法については、特に限定はなく、例えば、真空蒸着法、スパッタリング法、反応性スパッタリング法、分子線エピタキシー法、クラスターイオンビーム法、イオンプレーティング法、プラズマ重合法、大気圧プラズマ重合法、プラズマＣＶＤ法、レーザーＣＶＤ法、熱ＣＶＤ法、コーティング法等を用いることができる。
【０１８４】
＜保護膜、保護板＞
なお、ここでの図示は省略したが、基板１３との間に有機ＥＬ素子１０及び封止材１７を挟んで保護膜又は保護板を設けても良い。この保護膜又は保護板は、有機ＥＬ素子１０を機械的に保護するためのものであり、特に封止材１７が封止膜である場合には、有機ＥＬ素子１０に対する機械的な保護が十分ではないため、このような保護膜又は保護板を設けることが好ましい。
【０１８５】
以上のような保護膜又は保護板は、ガラス板、ポリマー板、これよりも薄型のポリマーフィルム、金属板、これよりも薄型の金属フィルム、又はポリマー材料膜や金属材料膜が適用される。このうち、特に、軽量かつ素子の薄膜化という観点からポリマーフィルムを用いることが好ましい。
【実施例】
【０１８６】
以下、実施例を挙げて本発明を具体的に説明するが、本発明はこれらに限定されるものではない。【０１８７】
［実施例１］
《有機ＥＬ素子１０１の作製》
＜発光パターンを有する有機ＥＬ素子１０１の作製＞
ポリシラザンと有機層（応力緩和層）を積層したガスバリア層を有する厚さ７５μｍのＰＥＴ（コスモシャインＡ４３００  東洋紡製）の透明樹脂基板上に、真空蒸着装置内で、下記構造式で表される含窒素化合物Ｎ−１を２５ｎｍの厚さで成膜後、マスクを使用して陽極として銀を１０ｎｍの厚さで成膜した。なお、透明樹脂基板のガスバリア層は、特開２０１２−５９９号公報の実施例１におけるバリアフィルム試料１と同様にして形成した。【０１８８】
更に、蒸着用るつぼの各々に、正孔注入材料としてＣｕＰｃ（銅フタロシアニン）、正孔輸送材料としてα−ＮＰＤ、青色発光層のホスト化合物としてＤＰＶＢｉ、青色発光層のドーパントとしてＦＩｒ（ｐｉｃ）、緑色発光層のホスト化合物としてＣＢＰ、緑色発光層のドーパントとしてＩｒ（ｐｐｙ）３、赤色発光層のドーパントとしてＩｒ（ｐｉｑ）３、正孔阻止材料としてＢＡｌｑ、電子輸送材料としてＡｌｑ３、電子注入材料としてＬｉＦを各々素子作製に最適の量を充填した。蒸着用るつぼはモリブデン製又はタングステン製抵抗加熱用材料で作製されたものを用いた。【０１８９】
Ｎ−１、ＣｕＰｃ、α−ＮＰＤ、ＤＰＶＢｉ、ＦＩｒ（ｐｉｃ）、ＣＢＰ、Ｉｒ（ｐｐｙ）３、Ｉｒ（ｐｉｑ）３、ＢＡｌｑ、Ａｌｑ３をそれぞれ以下に示す。【０１９０】
【化１】
2014181770.tif 000003
【０１９１】
次いで、真空度４×１０−４Ｐａまで減圧した後、ＣｕＰｃの入った前記蒸着用るつぼに通電して加熱し、ＣｕＰｃを蒸着速度０．１ｎｍ／秒で樹脂基板のＩＴＯ電極側に蒸着し、層厚１５ｎｍの正孔注入層を設けた。【０１９２】
次いで、α−ＮＰＤの入った前記蒸着用るつぼに通電して加熱し、α−ＮＰＤを蒸着速度０．１ｎｍ／秒で正孔注入層上に蒸着し、層厚２５ｎｍの正孔輸送層を設けた。【０１９３】
次いで、３質量％のＦＩｒ（ｐｉｃ）とＤＰＶＢｉの入った前記蒸着用るつぼに通電して加熱し、ＦＩｒ（ｐｉｃ）とＤＰＶＢｉとを合計の蒸着速度０．１ｎｍ／秒で正孔輸送層上に共蒸着し、層厚１５ｎｍの青色発光層を設けた。【０１９４】
次いで、ＣＢＰの入った前記蒸着用るつぼに通電して加熱し、ＣＢＰを蒸着速度０．１ｎｍ／秒で青色発光層上に蒸着し、層厚５ｎｍの第１中間層を設けた。【０１９５】
次いで、５質量％のＩｒ（ｐｐｙ）３とＣＢＰの入った前記蒸着用るつぼに通電して加熱し、Ｉｒ（ｐｐｙ）３とＣＢＰとを合計の蒸着速度０．１ｎｍ／秒で第１中間層上に共蒸着し、層厚１０ｎｍの緑色発光層を設けた。【０１９６】
次いで、ＣＢＰの入った前記蒸着用るつぼに通電して加熱し、ＣＢＰを蒸着速度０．１ｎｍ／秒で緑色発光上に蒸着し、層厚５ｎｍの第２中間層を設けた。【０１９７】
次いで、８質量％のＩｒ（ｐｉｑ）３とＣＢＰの入った前記蒸着用るつぼに通電して加熱し、Ｉｒ（ｐｉｑ）３とＣＢＰとを合計の蒸着速度０．１ｎｍ／秒で第２中間層上に共蒸着し、層厚１０ｎｍの赤色発光層を設けた。【０１９８】
次いで、ＢＡｌｑの入った前記蒸着用るつぼに通電して加熱し、ＢＡｌｑを蒸着速度０．１ｎｍ／秒で赤色発光層上に蒸着し、層厚１５ｎｍの正孔阻止層を設けた。【０１９９】
次いで、Ａｌｑ３の入った前記蒸着用るつぼに通電して加熱し、Ａｌｑ３を蒸着速度０．１ｎｍ／秒で正孔阻止層上に蒸着し、層厚３０ｎｍの電子輸送層を設けた。【０２００】
更に、ＬｉＦの入った前記蒸着用るつぼに通電して加熱し、ＬｉＦを蒸着速度０．１ｎｍ／秒で電子輸送層上に蒸着し、層厚１ｎｍの電子注入層を設けた。このようにして有機機能層を形成した。【０２０１】
最後に、アルミニウムを電子注入層上に蒸着し、層厚１１０ｎｍの陰極を設け、有機ＥＬ素子を作製した。【０２０２】
そして、前記蒸着面側を厚さ３００μｍのエポキシ樹脂で覆って封止材とし、更に、厚さ１２μｍのアルミニウム箔で覆って保護膜とした後、硬化させた。ここまでの操作は全て、素子を大気に接触させることなく、窒素雰囲気下のグローブボックス（純度９９．９９９％以上の高純度窒素ガスの雰囲気下）内で行った。【０２０３】
樹脂基板の上記各層が設けられている側と反対側の面上に、パターンマスク及び紫外線吸収フィルター（五鈴精工硝子株式会社製）を配置した状態で減圧密着し、ＵＶテスター（岩崎電気株式会社製、ＳＵＶ−Ｗ１５１：１００ｍＷ／ｃｍ２）を用いて、樹脂基板側から紫外線を３時間照射し、パターン化した。【０２０４】
紫外線吸収フィルターは、３２０ｎｍ以下の波長成分の光透過率が５０％以下のもの（カット波長：３２０ｎｍ）を用いた。このようにして有機ＥＬ素子１０１を作製した。【０２０５】
＜発光パターンを有する有機ＥＬ素子４の作製＞
上記のように作製した有機ＥＬ素子１０１の発光領域サイズ９３×９３ｍｍの部分に段階的に濃度を変化させたスケールを用いて、ＵＶテスター（岩崎電気株式会社製、ＳＵＶ−Ｗ１５１：１００ｍＷ／ｃｍ２）の光量を変化させて光照射し、発光輝度が変化しているスケールの発光輝度をコニカミノルタ社製２次元色彩輝度計ＣＡ−２０００で測定し、有機ＥＬ素子に与えた照射相対光量とパターン化後の発光輝度の関係を示す検量線を求めた。【０２０６】
次にｓＲＧＢ色空間での鑑賞を前提とした、ＲＧＢそれぞれ８ビットの信号値を有する人物画像を用いて画像信号の変換を行った。【０２０７】
まず信号値は、ＩＥＣ  ６１９６６−２−１の規格に従って画像の信号値を三刺激値Ｙに変換し、この常用対数値を用いて、原画像の信号値と明るさの関係を求めた。【０２０８】
次に原画像の信号値Ａから導かれるｌｏｇＹＡが、あらかじめ作成したハイライト部とシャドウ部とに直線部の階調の傾きより低い軟調な部分を有する表１のＯＬＥＤ４で示される特性を有する調子再現曲線で定められる発光輝度を与えることができるよう、検量線から露光量を読み取り、この露光量を与えるデジタルデータＢを求め、デジタルデータＡをＢに変換する。これを、全てのデータについて行い変換テーブル（ＬＵＴ）を得た。このとき三刺激値Ｙが１００（ｌｏｇＹ＝２）のとき有機ＥＬ素子の発光量が最大となるようにしてハイライト側の情報を失わないようにするとともに、照射相対光量と三刺激値Ｙの値を関連付けた。【０２０９】
このようにして信号値をもとのデータから変換したデータを基に、検量線を作製したときと同じ条件で紫外線を照射してパターン化を行い、発光パターンを有する有機ＥＬ素子４を作製した。【０２１０】
＜発光パターンを有する有機ＥＬ素子５〜７の作製＞
発光パターンを有する有機ＥＬ素子４と同様にして、表１に示した特性を有する調子再現曲線を用いてパターン化を行い、発光パターンを有する有機ＥＬ素子５〜７を作製した。直線部については、その変動が表に示されている値になるよう、調子再現曲線の直線部を変化させてパターン化を行った。【０２１１】
＜発光パターンを有する有機ＥＬ素子１〜３の作製＞
発光パターンを有する有機ＥＬ素子１では調子再現曲線による階調調整は行わず、単にＲＧＢのデータを明暗を逆転させて用いた。【０２１２】
発光パターンを有する有機ＥＬ素子４と同様にして、表１に示した特性を有する調子再現曲線を用いてパターン化を行い、発光パターンを有する比較の有機ＥＬ素子２及び有機ＥＬ素子３を作製した。なお以下の実施例では発光パターンを有する有機ＥＬ素子を、ＯＬＥＤと略記した。【０２１３】
実施例１に用いた調子再現曲線の直線部の存在の有無、直線部のγＬ、ハイライト部のγＨ、シャドウ部のγＳ、最高発光輝度、最低輝度のそれぞれの値及びコントラストを表１に示す。なお、調子再現曲線の横軸の対数単位で０．１毎に階調の傾きを測定し、その最大の変動を、直線部の算術平均値に対して、変動の大きさを相対値（±％）として変動の大きさを示した。【０２１４】
表１において、＊１は最高発光輝度と最低輝度の比のコントラストが低く、本発明における直線部を有しないものであった。【０２１５】
さらに、このようにして作製した発光パターンを有する有機ＥＬ素子の階調は、それぞれ、あらかじめ作成した調子再現曲線と同じ階調を有する発光パターンであることを確認した。【０２１６】
【表１】
2014181770.tif 000004
【０２１７】
得られた人物画像がパターン化されたＯＬＥＤ１から７の発光画像を被験者１０名で観察し主観評価実験を行った。発光画像の階調特性として好ましくないものを１、好ましいもの５とし５段階評価を行った。１０人の被験者の平均ランクを表２に示す。【０２１８】
【表２】
2014181770.tif 000005
【０２１９】
表２から本発明のＯＬＥＤ４〜７は階調特性が優れていることが分かる。【０２２０】
［実施例２］
実施例１と同様の有機ＥＬ素子、手法を用いてｓＲＧＢ色空間での鑑賞を前提とした、ＲＧＢそれぞれ８ビットの信号値を有する風景画像の出力を行った。【０２２１】
実施例２に用いた調子再現曲線の直線部の存在の有無、直線部のγＬ、ハイライト部のγＨ、シャドウ部のγＳ、最高発光輝度、最低輝度のそれぞれの値及びコントラストを表３に示す。【０２２２】
＜発光パターンを有する有機ＥＬ素子８〜１３の作製＞
実施例１の発光パターンを有する有機ＥＬ素子４の作製と同様にして、発光パターンを有する有機ＥＬ素子８〜１３を作製した。【０２２３】
またこのようにして作製した発光パターンを有する有機ＥＬ素子の階調は、それぞれ、あらかじめ作成した調子再現曲線と同じ階調を有する発光パターンであることを確認した。【０２２４】
【表３】
2014181770.tif 000006
【０２２５】
実施例１と同様に被験者１０名で観察し主観評価実験を行った。平均ランクを表４に示す。【０２２６】
【表４】
2014181770.tif 000007
【０２２７】
表４から本発明のＯＬＥＤ１０〜１３は階調特性が優れていることが分かる。
【産業上の利用可能性】
【０２２８】
本発明の有機エレクトロルミネッセンス素子の製造方法により、階調特性の優れた発光パターンを有する有機エレクトロルミネッセンス素子の製造方法を提供することができる。
【符号の説明】
【０２２９】
１  第一電極
１ａ  下地層
１ｂ  電極層
３  有機機能層
３ａ  正孔注入層
３ｂ  正孔輸送層
３ｃ  発光層
３ｄ  電子輸送層
３ｅ  電子注入層
５ａ  第二電極
１０  有機ＥＬ素子
１３  基板
１３ａ  光取り出し面
１５  補助電極
１６  取り出し電極
１７  封止材
１９  接着剤
ｈ  発光光
１０  有機ＥＬ素子
【図１】
2014181770.tif 000008
【図２】
2014181770.tif 000009
【国際調査報告】
2014181770.tif 000010
2014181770.tif 000011
2014181770.tif 000012
2014181770.tif 000013